REVENDICATIONS 1.- Procédé de production d'une feuille de atière microporeuse flexible ayant le fini du cuir, caractérisé en ce qu' on traite superficiellement une feuille de matière flexible, dont la surface consiste essentiellement en rn elastomère thermoplas- tique microporeux perméable à la vapeur d'eau, en mettant cette surface en contact avec des particules distinctes d'une solution d'un polymère plastique dans un solvant de l'élastomère micropo- reux, solution qui contient un @igment en dis@ersion, et on amène la surface portant le solvant avant l'élimination de ce dernier à une température élevée de façon à affaisser la structure microporeuse au niveau de cette surface pour y former une mince couche de polymère perméable à la vapeur d'eau. 2.- Procédé suivant la revendication 1, caractérisé en ce que le polymère de la surface est un polyuréthane. 3.- Procédé suivant la revendication 1 ou 2, caractérisé en ce que le polymère plastiq@e est un polyuréthane élastomère. 4.- Procédé suivant la revendication 2 ou 3, caracté- risé en ce que la solution est pulvérisée en gouttelettes sur la surface. 5.- Procédé suivant la revendication 1, 2 ou 3, caractérisé en ce que la surface portant le solvant est chauffée par un courant d'air chaud de façon que l'atmosphère voisine de la surface soit à une température excédant 40 C. 6.- Procédé suivant l'une quelconque des revendications 1 à 5, caractérisé en ce que le solvaat est le diméthylformamide. @.- Procédé suivant la revendication 6, caractérisé en ce que la solution dans le diméthylformamide, telle qu'elle est pulvérisée, contient de l'acétone. 8.- Procédé suivant l'une quelconque des revendications 4 - I, caractérisé en ce que la concentration du polyuréthane dans e solvant est d'environ 1 10%. 9.- Procéd suivant l'une quelconque des revendications précédentes, caractérisé en ce que le rapport de la quantité du pigment au polyuréthane vant environ 1:@0 à 1:3. 10.- procédé suivant la revendicati n 3, caractérisé en ce que le rapport pondéral de la quantité-.de pigment au polyuréthane vaut environ 1:20 à 1:5. 11.- Procédé suivant l'une quelconque des revendica tions précédentes, caractérisé en ce qIe le pigment est le noir de carbone. 12.- procédé suivant la revendication 1, 2 ou 3, caractérisé en ce que la surface est mise en contact avec des particules distinctes d'une solution d'un polymère plastique d'un solvant du polymère microporeux, qui contient lui pigment en dis-- persion, de façon que le polymère plastique se dépose suivant un motif discontinu ou ouvert de relief peu marqué, tel qu'aucrn point de ce motif ne soit distant de plus d'environ 51 microns d'un dépôt de relief peu marqué. 13.- Procédé suivant la revendication 12, caractérisé en ce que le polymère plastique de relief peu marqué est déposé sous la for-ae d'une solution visqueuse contenant le pigment par gravure au moyen d'un cylindre portant un motif de trame. 14.- Procédé suivant la revendication 12 ou 13, caractérisé en ce qu'on forte en outre, par-dessus le motif discontinu, un motif de polymère plastique visible de relief marqué, de fa çon que la surface obtenue consiste en masses de polymère de relief marqué entre lesquelles se trouve le motif de relief peu marqué. 15.- Procédé suivant la revendication 12, 13 ou 14, caractX.risé en ce que la hauteur du motif de relief peu marqué est inférieure à environ 25,4 microns et le polymère déposé sui vant- ce motif de relief peu marqué occupe environ 30 à 70% de l'aire projetée du motif. 16.- Procédé suivant l'une quelconque des revendica tions 12 à 15, caractrisé en ce cuve le polymère plastique formant le motif de relief marqué est déposé sous la forme d'une solution visqueuse contenant le pigment par impression en héliogra vureo 17.- Procédé suivant l'une quelconque des revendications précédente , caractérisé en ce que la feuille de matière microporeuse traitée est sou@ise ensuite à un traitement ther mi que à une température inférieure à la température d'affaisse- ment de la feuille, mais en différant de 40 C au maximum, pour subir un retrait d'au moins 5% en surface. 18.- Feuille de matière flexible perméable à la vapeur d'eau-comprenant une face microporeuse de polyurétqane élastomère @ortant à sa surface un motif discontinu ou ouvert d'un polymère plastique de relief peu marqué tel qu'aucun point de ce motif ne soit distant de plus d'environ 51 microns d'un dépôt de relief peu marque. 19.- Feuille de matière flexible suivant la revendication 18, caractérisée en ce que la hauteur du motif de relief peu marqué est inférieure à environ 25,4 microns et le polymère déposé suivant le motif de relief peu marqué occupe environ 30 à 70% de l'aire projetée du motif 20.- Feuille de matière flexible suivant la revendication 18 ou 19, caractérisée en ce qu'elle porte, en outre, un motif de relief plus marqué qui consiste en masses espacées de polymère plastique entre lesquelles se trouve le motif de relief peu marqué. 21.- Feuille de matière flexible suivant la revendication 18, 19 ou 20, caractérisée en ce que le polymère plastique est un polyurétbane blastomère thermoplastique. 22.- Feuille de matière flexible microporeuse obtenue par un procéda suivant l'une quelconque des revendications 1 à 17.